(57)【特許請求の範囲】
【請求項１】
少なくとも、マゼンタインク組成物と、イエローインク組成物と、シアンインク組成物と、を備えたインクセットであって、
該マゼンタインク組成物が、１００００倍以下の希釈水溶液において、可視吸収スペクトルから算出されるＣＩＥ規格のａ*値が８０のときに、Ｌ*値が６０以上かつｂ*値が−１７以下であり、γ型Ｃ．Ｉ．ピグメントバイオレット１９とＣ．Ｉ．ピグメントレッド２０２との固溶体を少なくとも含む、
インクセット。
【請求項２】
前記マゼンタインク組成物が、２×１０-3ｇ／ｌ顔料固形分濃度の水溶液において、可視吸収スペクトルから算出されるＣＩＥ規格のＬ*値が９６以上かつａ*値が７．５以上である、請求項１に記載のインクセット。
【請求項３】
前記マゼンタインク組成物が、１００００倍以上の希釈水溶液において、可視吸収スペクトルから算出されるＣＩＥ規格のＬ*値が９４のときに、ａ*値が１１．５以上かつｂ*値が−５．５以下である、請求項１に記載のインクセット。
【請求項４】
前記イエローインク組成物の着色剤が、Ｃ．Ｉ．ピグメントイエロー７４、１２８、１２９、１５１、１５３、１５５、１７４、１８０、１８８、１９８からなる群から選ばれる１種または２種以上の顔料である請求項１〜３のいずれか１項に記載のインクセット。
【請求項５】
前記シアンインク組成物の着色剤が、Ｃ．Ｉ．ピグメントブルー１５：１、１５：２、１５：３、１５：４、１６、Ｃ．Ｉ．バットブルー４、６０からなる群から選ばれる１種または２種以上の顔料である請求項１〜４のいずれか１項に記載のインクセット。
【請求項６】
さらにオレンジインク組成物を備えた請求項１〜５のいずれか１項に記載のインクセット。
【請求項７】
前記オレンジインク組成物の着色剤が、Ｃ．Ｉ．ピグメントオレンジ４３及び／又は３６の顔料である請求項６に記載のインクセット。
【請求項８】
前記オレンジインク組成物の着色剤が、Ｃ．Ｉ．ピグメントオレンジ４３及び／又は２４２の顔料である請求項６に記載のインクセット。
【請求項９】
前記オレンジインク組成物の着色剤の混合比が、Ｃ．Ｉ．ピグメントオレンジ４３と、Ｃ．Ｉ．ピグメントレッド２４２＝４：１〜２：１である請求項７に記載のインクセット。
【請求項１０】
さらにグリーンインク組成物を備えた請求項１〜９のいずれか１項に記載のインクセット。
【請求項１１】
前記グリーンインク組成物の着色剤が、Ｃ．Ｉ．ピグメントグリーン７及び／又は３６の顔料である請求項１０に記載のインクセット。
【請求項１２】
前記各インク組成物の顔料固形分濃度が、３重量％以上である請求項１〜１１のいずれか１項に記載のインクセット。
【発明の詳細な説明】
【技術分野】
【０００１】
本発明は、インクセット、記録方法及び記録物に関し、特に、記録媒体に記録した際の色再現性と光沢性の向上を両立できるインクセット、記録方法及び記録物に関する。
【背景技術】
【０００２】
従来から、カラーインクジェット記録用のインクセットとして、イエロー（Ｙ）、マゼンタ（Ｍ）、及びシアン（Ｃ）の各インク組成物を備えた３色インクセットや、さらにブラック（Ｋ）のインク組成物を加えた４色インクセットが提供されている。
【０００３】
また、得られる記録物における色再現性を高めるために、ＹＭＣインクに加えて、レッド（Ｒ）及び／又はバイオレット（Ｖ）のインク組成物を備えたインクセットが提案されている（例えば、特許文献１を参照）。
【０００４】
また、ＹＭＣインクに加えて、オレンジ（Ｏｒ）及びグリーン（Ｇｒ）の２色の特色インク組成物を備えたインクセットも提案されている（例えば、特許文献２を参照）。
【特許文献１】国際公開第０２／１００９５９号パンフレット
【特許文献２】国際公開第９９／００５２３０号パンフレット
【発明の開示】
【発明が解決しようとする課題】
【０００５】
しかしながら、特許文献１のインクセットを用いた記録では、光沢性は優れるが、干渉色（ブロンジング）のさらなる抑制が望まれる。
【０００６】
また、特許文献２のインクセットを用いた記録では、顔料固形分が３重量％以上であるために、印画紙ベースの光沢メディア（例えば、写真用紙＜光沢＞（製品番号KA420PSK）（セイコーエプソン社製））上において、さらなる光沢性の向上が望まれる。
【０００７】
そして、従来のインクセットでは、記録サンプルにおける人肌色の階調性が十分実現されていなかった。すなわち、従来のインクセットでは、人肌色の暗部の色再現において、粒状性が劣化してしまう問題、擬似輪郭が発生してしまう問題、色再現のために記録されるＣインクのドットとＹインクのドットが局所的に重なって人肌色の暗部が緑味に転ぶ現象（緑転び）が発生してしまう問題、Ｃインクの顔料固形分濃度が３重量％以下になると赤味の干渉色を発生させるために、人肌色の暗部においてドット重なりの緑と干渉色の赤とが混在し、虹色に光る現象（虹光）が強くなる問題、等がある。このような問題は、露出等が不適切に撮影された乳幼児の顔写真において、顕著である。
【０００８】
そこで、本発明は、記録媒体に記録した際の色再現性と光沢性の向上を両立できるインクセットを提供することを目的とする。
【課題を解決するための手段】
【０００９】
本発明者らは、鋭意検討した結果、特定のＹＭＣインク、特定のインク（Ａ）、及び特定のインク（Ｂ）を備えたインクセットが、記録した際の色再現性と光沢性の向上を両立できることを知見し、本発明を完成するに至った。
【００１０】
すなわち、本発明は、次の（１）〜（１２）の発明を提供するものである。
【００１１】
（１）少なくとも、マゼンタインク組成物と、イエローインク組成物と、シアンインク組成物と、を備えたインクセットであって、該マゼンタインク組成物が、１００００倍以下の希釈水溶液において、可視吸収スペクトルから算出されるＣＩＥ規格のａ*値が８０のときに、Ｌ*値が６０以上かつｂ*値が−１７以下であり、γ型Ｃ．Ｉ．ピグメントバイオレット１９とＣ．Ｉ．ピグメントレッド２０２との固溶体を少なくとも含む、インクセット；
（２）前記マゼンタインク組成物が、２×１０-3ｇ／ｌ顔料固形分濃度の水溶液において、可視吸収スペクトルから算出されるＣＩＥ規格のＬ*値が９６以上かつａ*値が７．５以上である、（１）に記載のインクセット；
（３）前記マゼンタインク組成物が、１００００倍以上の希釈水溶液において、可視吸収スペクトルから算出されるＣＩＥ規格のＬ*値が９４のときに、ａ*値が１１．５以上かつｂ*値が−５．５以下である、（１）に記載のインクセット；
（４）前記イエローインク組成物の着色剤が、Ｃ．Ｉ．ピグメントイエロー７４、１２８、１２９、１５１、１５３、１５５、１７４、１８０、１８８、１９８からなる群から選ばれる１種または２種以上の顔料である（１）〜（３）のいずれか１に記載のインクセット；
（５）前記シアンインク組成物の着色剤が、Ｃ．Ｉ．ピグメントブルー１５：１、１５：２、１５：３、１５：４、１６、Ｃ．Ｉ．バットブルー４、６０からなる群から選ばれる１種または２種以上の顔料である（１）〜（４）のいずれか１に記載のインクセット。
（６）さらにオレンジインク組成物を備えた（１）〜（５）のいずれか１に記載のインクセット；
（７）前記オレンジインク組成物の着色剤が、Ｃ．Ｉ．ピグメントオレンジ４３及び／又は３６の顔料である（６）に記載のインクセット；
（８）前記オレンジインク組成物の着色剤が、Ｃ．Ｉ．ピグメントオレンジ４３及び／又は２４２の顔料である（６）に記載のインクセット；
（９）前記オレンジインク組成物の着色剤の混合比が、Ｃ．Ｉ．ピグメントオレンジ４３と、Ｃ．Ｉ．ピグメントレッド２４２＝４：１〜２：１である請求項７に記載のインクセット；
（１０）さらにグリーンインク組成物を備えた（１）〜（９）のいずれか１に記載のインクセット；
（１１）前記グリーンインク組成物の着色剤が、Ｃ．Ｉ．ピグメントグリーン７及び／又は３６の顔料である（１０）に記載のインクセット；
（１２）前記各インク組成物の顔料固形分濃度が、３重量％以上である（１）〜（１１）のいずれか１に記載のインクセット。
【発明の効果】
【００１２】
本発明によれば、記録媒体に記録した際の色再現性と光沢性の向上を両立できるインクセット、記録方法及び記録物を提供することができる。
【発明を実施するための最良の形態】
【００１３】
次に、本発明の実施の形態について説明する。以下の実施形態は、本発明を説明するための例示であり、本発明をこの実施形態にのみ限定する趣旨ではない。本発明は、その要旨を逸脱しない限り、さまざまな形態で実施することができる。
【００１４】
［インクセット］
本実施形態のインクセットは、既述のとおり、少なくとも、マゼンタインク組成物と、イエローインク組成物と、シアンインク組成物と、を備えたインクセットであって、該マゼンタインク組成物が、１００００倍以下の希釈水溶液において、可視吸収スペクトルから算出されるＣＩＥ規格のａ*値が８０のときに、Ｌ*値が６０以上かつｂ*値が−１７以下である。
【００１５】
本実施形態のインクセットに用いられるマゼンタインク組成物を上記のような構成としたことにより、記録した際の発色性、粒状性、及び光沢性に優れ、インクジェット式記録ヘッドでの目詰まりを起こしにくく、さらに高彩度かつ高明度なレッド領域の色再現性と紫領域の色再現性に優れたインクセットが提供される。
【００１６】
前記マゼンタインク組成物は、発色性が良好なため顔料濃度を比較的低くしても高彩度かつ高明度の領域での色再現性が優れている。顔料濃度が比較的低くても色再現性に優れているので、顔料濃度を高めることによってインクの粘度が高くなってしまうことを防ぐことができる。
【００１７】
また、前記マゼンタインク組成物は、顔料を高濃度化した場合の普通紙における発色性の向上が顕著である。
【００１８】
さらに、前記マゼンタインク組成物は、耐ガス性、耐光性、及び耐メタメリズム性にも優れている。
【００１９】
前記マゼンタインク組成物は、２×１０-3ｇ／l顔料濃度の水溶液において、可視吸収スペクトルから算出されるＣＩＥ規格のＬ*値が９６以上かつａ*値が７．５以上であるものであることが好ましい。このような好適な構成とすることにより、更に粒状性及び発色性が顕著に優れたインクセットが提供される。
【００２０】
前記マゼンタインク組成物は、１００００倍以上の希釈水溶液において、可視吸収スペクトルから算出されるＣＩＥ規格のＬ*値が９４のときに、ａ*値が１１．５以上かつｂ*値が−５．５以下であるであることが好ましい。このような好適な構成とすることにより、更に粒状性、発色性、光沢性、耐メタメリズム性、耐ガス性、耐光性が顕著に優れたインクセットが提供される。
【００２１】
前記マゼンタインク組成物は、γ型Ｃ．Ｉ．ピグメントバイオレット１９と、Ｃ．Ｉ．ピグメントレッド２０２と、の固溶体を少なくとも含むものであることが好ましい。このような好適な構成とすることにより、上記の効果をより向上させることができる。
【００２２】
ここで、「γ型Ｃ．Ｉ．ピグメントバイオレット１９と、Ｃ．Ｉ．ピグメントレッド２０２と、の固溶体」とは、γ型ＰＶ１９と、ＰＲ２０２とが固体で互いに溶けた状態をなす結晶を意味する。
【００２３】
上記固溶体のγ型ＰＶ１９とＰＲ２０２との量比は本発明の範囲内で適宜調整できるが、γ型ＰＶ１９の重量がＰＶ２０２の重量よりも大きいことが好ましい。
【００２４】
前記固溶体の好適な例の粉末Ｘ線回折分析の結果を図１に示す。本分析においては
、PaNalytical X'PertProを用いて、深さ０．５ｍｍのガラスセルに試料を詰めて測定した。
【００２５】
前記マゼンタインク組成物は、上記固溶体に加えて、ＰＶ１９、ＰＶ３２等のその他のマゼンタ系顔料をさらに含んでいてもよい。その他のマゼンタ系顔料としては、例えば、Ｃ．Ｉ．ピグメントレッド（ＰＲ）５，７，１２，４８（Ｃａ），４８（Ｍｎ），５７（Ｃａ），５７：１，１１２，１２２，１２３，１６８，１８４，２０２，２０９；Ｃ．Ｉ．ピグメントバイオレット１９（ＰＶ１９）等が挙げられる。
【００２６】
本実施形態のインクセットは、上記固溶体を少なくとも含むマゼンタインク組成物を備えるものであって、該固溶体を含む限り、ＰＶ１９、ＰＶ３２等のその他のマゼンタ系顔料あるいはその他の顔料をさらに含んでいてもよい。また、該固溶体のγ型ＰＶ１９とＰＲ２０２との量比は本発明の範囲内で適宜調整できるものである。
【００２７】
本実施形態において、可視吸収スペクトルから算出されるＣＩＥ規格のＬ*値、ａ*値、及びｂ*値は、例えば日立製作所社製のＵ３３００等を用いて、スキャンスピードで６００ｎｍ／ｍｉｎ、測定波長範囲３８０〜８００ｎｍ、スリット幅２．０ｎｍの条件で透過率測定し、Ｄ６５光源、視野角２度において算出することにより得ることができる。
【００２８】
本実施形態のインクセットに使用されるイエローインク組成物は、錯体顔料を含むことが好ましい。前記イエローインク組成物に含まれる顔料としては、例えば、Ｃ．Ｉ．ピグメントイエロー７４、１２８、１２９、１５１、１５３、１５５、１７４、１８０、１８８、１９８からなる群から選ばれる１種または２種以上の顔料であることが好ましい。
【００２９】
本実施形態のインクセットに使用されるシアンインク組成物は、錯体顔料を含むことが好ましい。前記シアンインク組成物に含まれる顔料としては、例えば、Ｃ．Ｉ．ピグメントブルー１５：１、１５：２、１５：３、１５：４、１６、Ｃ．Ｉ．バットブルー４、６０からなる群から選ばれる１種または２種以上の顔料であることが好ましい。
【００３０】
本実施形態のインクセットは、更にオレンジインク組成物及び／又はグリーンインク組成物を備えることが好ましい。
【００３１】
イエローインク組成物、マゼンタインク組成物、およびシアンインク組成物からなるインクセットは、カラーインクジェット記録方法に一般的に用いられているものであるが、本実施形態のインクセットにオレンジインク組成物および／またはグリーンインク組成物を組み合わせて用いることで、次のような利点が享受できる。
【００３２】
まず、オレンジインク組成物および／またはグリーンインク組成物を備えたインクセットによれば、カラー画像の色再現性の範囲を拡大することができる。とりわけ、赤系の色および緑系の色の色再現性を改善することができる。従来一般的なカラーインクジェット記録方法において得られる画像の赤および緑の彩度はそれぞれ６０および７０程度であるが、本実施形態のインクセットにオレンジインク組成物および／またはグリーンインク組成物を組み合わせて用いれば、７０を超える彩度を実現でき、好ましい態様にれば８０以上の彩度を実現することができる。
【００３３】
また、本実施形態のインクセットにオレンジインク組成物および／またはグリーンインク組成物を組み合わせて用いれば、さらに微妙な中間色の表現が可能となるとの利点が得られる。インクジェット記録方法においては、インク組成物を印刷するまたは印刷しない、という二値制御によってカラー画像を表現する。従って、表現できる色の数は解像度の制限を受ける。本実施形態のインクセットによれば、オレンジインク組成物および／またはグリーンインク組成物を加えることで中間色表現の自由度が増し、表現できる色の数を大幅に増やすことができる。
【００３４】
また、本実施形態のインクセットによれば、彩度および明度の良好な印刷物を得ることができ、とりわけ着色剤として顔料を用いた場合であっても、明度および彩度の良好な印刷物を得ることができる。カラー印刷にあっては、二色以上のインク組成物を同時に印刷すると、印刷面の明度が低くなり、また彩度も低下する傾向がある。顔料を着色剤とするインク組成物は、染料を着色剤とするインク組成物と比較して、この傾向が強い。しかしながら、本実施形態のインクセットにオレンジインク組成物および／またはグリーンインク組成物を組み合わせて用いれば、彩度および明度において、それぞれのインク組成物単独の場合と比較して劣ることのない画像を得ることができる。
【００３５】
本実施形態の好ましい態様によれば、オレンジ顔料が、Ｃ．Ｉ．ピグメントオレンジ４３及び／又はＣ．Ｉ．ピグメントオレンジ３６であるか、Ｃ．Ｉ．ピグメントオレンジ４３及び／又はＣ．Ｉ．ピグメントオレンジ２４２である。
【００３６】
また、オレンジ顔料がＣ．Ｉ．ピグメントオレンジ４３及び／又はＣ．Ｉ．ピグメントオレンジ２４２である場合、高い色再現性と光沢を得る観点から、Ｃ．Ｉ．ピグメントオレンジ４３と、Ｃ．Ｉ．ピグメントレッド２４２との混合比が、４：１〜２：１であることが好ましい。
【００３７】
また、本実施形態の好ましい態様によれば、グリーン顔料が、Ｃ．Ｉ．ピグメントグリーン７及び／又はＣ．Ｉ．ピグメントグリーン３６である。
【００３８】
本実施形態のインクセットは、さらに、ブラックインク組成物を備えることが好ましい。  ブラックインク組成物の着色剤は、Ｃ．Ｉ．ピグメントブラック７と、Ｃ．Ｉ．ピグメントブルー１５：１、１５：２、１５：３、１５：４、１６、Ｃ．Ｉ．バットブルー４、６０からなる群から選ばれる１種または２種以上と、からなることが好ましい。このような混合顔料をブラックインク組成物の着色剤に使用することにより、低Ｄｕｔｙ部での色相の赤みを抑制できるという効果がある。
【００３９】
本実施形態のインクセットに使用される各インク組成物の顔料固形分濃度は、記録画像における発色性を確保する観点からは、３重量％以上であることが好ましい。
【００４０】
さらに、本実施形態のセットは、相互に同一色であるが顔料固形分濃度の異なるインク組成物を備えることがより好ましい。ここで、「相互に同一色であるが顔料固形分濃度の異なるインク組成物」とは、相互に同一の種類の顔料を使用しているが、顔料の固形分濃度（重量割合）が異なるインク組成物をいう。
【００４１】
例えば、本実施形態のインクセットに、同じ種類の顔料を用いたインク組成物であって、顔料固形分濃度が、２．５重量％以下であるインク組成物と、２．５重量％よりも高いインク組成物と、を少なくとも備えることができる。
【００４２】
異なる顔料固形分濃度を有する２種類以上のインク組成物を備えることで、記録媒体に記録したときにインクの定着性が良好でかつグロスチェンジ及び光沢性が改善された記録物を得ることができる。すなわち、顔料固形分濃度が高い濃インク組成物及び顔料固形分濃度が低い淡インク組成物のそれぞれの特性が相まって、グロスチェンジ、光沢性、定着性が改善された極めて良好な画質を実現することができる。
【００４３】
なお、前記ブラックインク組成物については、粒状性の観点から、顔料固形分濃度が１重量％未満であるブラックインク組成物と、１重量％以上３重量％以下であるブラックインク組成物と、を含むことがより好ましい。
【００４４】
また、本実施形態のインクセットに使用されるインク組成物のうち、前記マゼンタインク組成物、前記イエローインク組成物、前記シアンインク組成物の１種または２種以上が、白色顔料を含むことが好ましい。
【００４５】
前記マゼンタインク組成物、前記イエローインク組成物、前記シアンインク組成物の１種または２種以上が白色顔料を含むことにより、印刷物の光沢を損なうことなく、ブロンズ現象を抑制することができるインク組成物を得ることができる。
【００４６】
前記白色顔料としては、二酸化チタン、二酸化ジルコニア等の第ＩＶ族元素酸化物が挙げられる。
【００４７】
前記白色顔料の一次粒子径は、印刷物の光沢とブロンズ現象抑制効果の観点から、好ましくは１μｍ以下、より好ましくは２００ｎｍ以下、更に好ましくは１２０ｎｍ以下である。
【００４８】
ここで、「一次粒子径」とは、単結晶又はそれに近い結晶子が集まって形成している粒子の大きさをいう。顔料の一次粒子径の測定は、電子顕微鏡法による。これは電子顕微鏡写真から顔料粒子の大きさを計測するもので、顔料を有機溶媒に分散し、支持膜に固定して透過型電子顕微鏡写真から画像処理し計測することにより、より信頼性がある値を求めることができる。具体的には、個々の一次粒子の短軸径と長軸径を計測し、その一時粒子の面積と等しい円の直径を算術的に求めそれを一次粒子径とし、一定の視野から５０個以上の顔料粒子をランダムに選択して平均値を求める。他の測定法でも同等の信頼性が得られれば差し支えないが、数値に実質的な差がある場合は上記の方法で求めた値を採用する。
【００４９】
前記白色顔料の含有量は、印刷物の光沢とブロンズ現象抑制効果の観点から、インク組成物の重量を基準（１００重量％）とした場合に、固形分換算で、好ましくは０．０１重量％以上、より好ましくは０．１重量％以上、更に好ましくは０．１重量％以上５重量％以下である。
【００５０】
本実施形態のインクセットに使用されるインク組成物は、着色剤として顔料を使用するとともに、該顔料を分散するための分散剤を含有するものが好ましい。分散剤は、この種の顔料インクに使用可能であるものを特に制限なく用いることができ、例えば、カチオン性分散剤、アニオン性分散剤、ノニオン性分散剤や界面活性剤等が挙げられる。
【００５１】
アニオン性分散剤の例としては、ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等が挙げられる。
【００５２】
ノニオン性分散剤としては、ポリビニルピロリドン、ポリプロピレングリコール、ビニルピロリドン−酢酸ビニル共重合体等が挙げられる。
【００５３】
分散剤としての界面活性剤としては、ドデシルベンゼンスルホン酸ナトリウム、ラウリル酸ナトリウム、ポリオキシエチレンアルキルエーテルサルフェートのアンモニウム塩等のアニオン性界面活性剤、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミド等のノニオン性界面活性剤、が挙げられる。特に、顔料の分散安定性を高める観点から、スチレン−（メタ）アクリル酸共重合体を用いることが好ましい。
【００５４】
また、本実施形態のインクセットに使用されるインク組成物は、湿潤剤として、多価アルコール類、糖類、エチレンオキサイド鎖を有する多価アルコール類を１種又は２種以上含むことが好ましい。湿潤剤を加えることによって、インクジェット記録用に用いた場合に、インクの乾燥を防いでインクジェットプリンタのヘッドでの目詰まりが抑制される。
【００５５】
湿潤剤としては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン等の多価アルコール類；糖アルコール等の糖類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、トリエチレングリコールモノブチルエーテル等のエチレンオキサイド鎖を有する多価アルコール類；等が挙げられ、これらの１種又は２種以上が用いられる。
【００５６】
また、本実施形態のインクセットに使用されるインク組成物は、浸透剤として、ラクトン類、ラクタム類（ピロリドン類）、アルカンジオール類、グリコールエーテル類を１種又は２種以上含むことが好ましい。浸透剤を加えることによって、記録媒体への濡れ性を高めてインクの浸透性を高めることができる。
【００５７】
浸透剤としては、例えば、γ−ブチロラクトン等のラクトン類；２−ピロリドン、Ｎ−メチル−２−ピロリドン等のラクタム類（ピロリドン類）；１，２−ペンタンジオール、１，２−ヘキサンジオール等のアルカンジオール等；エチレングリコールモノメチルエーテル、ジエチレングリコールモノエチルエーテル、ジエチレングリコールモノブチルエーテル、トリエチレングリコールモノブチルエーテル、プロピレングリコールモノブチルエーテル、ジプロピレングリコールモノブチルエーテル等のグリコールエーテル類；が挙げられ、これらの１種又は２種以上含むことが好ましい。
【００５８】
本実施形態のインクセットに使用される各インク組成物は、界面活性剤として、アセチレングリコール類、ポリシロキサン類を１種又は２種以上含むことが好ましい。界面活性剤を加えることによって、記録媒体への濡れ性を高めてインクの浸透性を高めることができる。
【００５９】
各インク組成物は、界面活性剤として用いることができるポリシロキサン類として、下記一般式で表されるポリオルガノシロキサンを含むことが好ましい。
【化３】
0005120535.tif 000002
（式中、Ｒは水素原子またはメチル基を表し、ａは７〜１１の整数を表し、ｍは２０〜７０の整数を表し、ｎは２〜５の整数を表す。）
【００６０】
このような好適な構成とすることにより、光沢感が一層向上した記録物を得ることができる。
【００６１】
または、各インク組成物は、界面活性剤として、上記一般式で表されるポリオルガノシロキサンに加えて、さらに、下記一般式で表されるポリオルガノシロキサンを含むことが好ましい。
【化４】
0005120535.tif 000003
（式中、Ｒは水素原子またはメチル基を表し、ａは２〜１３の整数を表し、ｍは２〜４の整数を表し、ｎは１〜２の整数を表す。）
【００６２】
このような好適な構成とすることにより、印刷本紙に記録した際の凝集むらを抑制することができる。
【００６３】
ポリシロキサン類は、インク組成物中に複数種類用いてもよい。また、インク組成物の表面張力を２５ｍＮ／ｍ以下に調整することが凝集斑の観点から好ましく、かかる観点および記録物の速乾性の観点からは、ポリシロキサン類の添加量は、０．０５〜３．００重量％であることが好ましい。
【００６４】
上記一般式で表されるポリオルガノシロキサンは市販されており、それらを利用することが可能である。例えば、ビッグケミー・ジャパン株式会社より市販されているシリコン系界面活性剤ＢＹＫ−ＵＶ３５００、ＢＹＫ−３４５、ＢＹＫ−３４６、ＢＹＫ−３４７、又はＢＹＫ−３４８が利用可能である。
【００６５】
本実施形態のインクセットに使用されるインク組成物は、保水性（保湿性）と普通紙等の記録メディアへのインク組成物の浸透性の制御を行う観点から、アルカンジオールを含むことが好ましい。
【００６６】
特に、水溶性の１，２−アルカンジオールを８〜１５重量％含むことが好ましい。あるいは、水溶性の両末端アルカンジオールを３〜８重量％含むことが好ましい。具体的には、４−メチル−１，２−ペンタンジオール、１，２−ペンタンジオール、３，３−ジメチル−１，２−ブタンジオール、４，４−ジメチル−１，２−ペンタンジオール、５−メチル−１，２−ヘキサンジオール，１，２−ヘキサンジオール、１，２−ヘプタンジオール、１，２−オクタンジオールが好ましい。さらには、４−メチル−１，２−ペンタンジオール、１，２−ヘキサンジオールが好ましい。特に、炭素数が６の分岐を有してもよい１,２−アルカンジオールであることが好ましい。
【００６７】
本実施形態のインクセットに使用される各インクは、インクの乾燥時間を短縮する観点から、低沸点有機溶媒を含んでもよい。該低沸点有機溶媒としては、例えば、メタノール、エタノール、ｎ−プロピルアルコール、ｉｓｏ−プロプルアルコール、ｎ−ブタノール、ｓｅｃ−ブタノール、ｔｅｒｔ−ブタノール、ｉｓｏ−ブタノール、ｎ−ペンタノール等が挙げられ、これらの１種又は２種以上が用いられる。特に、一価アルコールが好ましい。
【００６８】
本実施形態のインクセットに使用されるインク組成物は、前述した顔料、分散剤、湿潤剤、低沸点有機溶媒、浸透剤、界面活性剤等の成分を含有し、バランスとして水を含有することが好ましい。水は、イオン交換水、限外濾過水、逆浸透水、蒸留水等の純水又は超純水を用いることが好ましい。特に、これらの水を、紫外線照射又は過酸化水素添加等により滅菌処理した水は、長期間に亘ってカビやバクテリアの発生が防止されるので好ましい。
【００６９】
各インク組成物には、更に必要に応じて、水溶性ロジン類等の定着剤、安息香酸ナトリウム等の防黴剤・防腐剤、アロハネート類等の酸化防止剤・紫外線吸収剤、キレート剤、酸素吸収剤、ｐＨ調整剤等の添加剤を含有させることができ、これらの１種又は２種以上が用いられる。
【００７０】
ｐＨ調整剤としては、水酸化カリウム、水酸化ナトリウム、トリエタノールアミン、トリプロパノールアミン等を挙げることができる。ｐＨ調整剤の添加量は目的とするｐＨに応じて決定される。
【００７１】
［記録方法］
本実施形態における記録方法は、上述したインクセットを用いた記録方法である。インクセットを用いた記録方法とは、例えば、インクジェット記録方法、その他各種の印刷方法が挙げられる。したがって、前記実施形態に係るインクセットは、例えばインクジェット記録方法などの用途に好ましく用いることができる。
【００７２】
本実施形態の記録方法の別の態様によれば、前記実施形態のインクセットに備えたインク組成物の液滴を吐出し記録媒体に付着させて印刷を行うインクジェット記録方法が提供される。本実施形態によるインクジェット記録方法としては、前記インクセットに備えたインク組成物を微細なノズルより液滴として吐出して、その液滴を記録媒体に付着させる方法であればいかなる方法も使用することができる。そのような方法の具体例としては、種々の態様の方法が知られている。
【００７３】
そのような方法の一例としては、例えば、静電吸引方式が挙げられる。この方式では、ノズルとノズルの前方に置いた加速電極の間に強電界を印可し、ノズルからインクを液滴状で連続的に噴射させ、インク滴が偏向電極間を飛翔する間に印刷情報信号を偏向電極に与えて記録する。また、この方法においては必要に応じて、インク滴を偏向させることなく印刷情報信号に対応して噴射させてもよい。
【００７４】
他の態様としては、小型ポンプでインク液に圧力を加え、ノズルを水晶振動子等で機械的に振動させることにより、強制的にインク滴を噴射させる方法がある。この方法では、噴射したインク滴は噴射と同時に帯電させ、インク滴が偏向電極間を飛翔する間に印刷情報信号を偏向電極に与えて記録する。別の態様としては、圧電素子を用いる方法が挙げられる。この方法では、インク液に圧電素子で圧力と印刷情報信号を同時に加え、インク滴を噴射させ、記録を行う。さらに別の態様としては、熱エネルギーの作用によりインク液を急激に体積膨張させる方法がある。この方法では、インク液を印刷情報信号に従って微小電極で加熱発泡させ、インク滴を噴射させ、記録を行う。
【００７５】
記録媒体としては、特に制限はなく、例えば、普通紙、インクジェット専用紙、プラスチック、フィルム、金属等の種々の記録媒体を用いることができる。
【００７６】
［記録物］
更に、本実施形態によれば、前記実施形態に係る記録方法により記録された記録物も提供される。この記録物は、少なくとも上述したインクセットに備えたインク組成物の液滴を吐出し、該液滴を記録媒体に付着して記録が行われたものである。前記実施形態に係る記録方法により記録された記録物は、上述したインクセットを用いて記録が行われたものであるため、記録媒体に記録した際の色再現性と光沢性の両立が可能となる。なお、記録媒体の具体例としては、上記に示した記録媒体を用いることが可能である。
【００７７】
以下、本発明を実施例により更に詳細に説明するが、本発明はこれらの実施例に限定されるものではない。当業者は、以下に示す実施例のみならず様々な変更を加えて実施することが可能であり、かかる変更も本特許請求の範囲に包含される。
【実施例１】
【００７８】
以下の組成からなるマゼンタインク組成物、イエローインク組成物、シアンインク組成物、ライトマゼンタインク組成物、ライトシアンインク組成物及びブラックインク組成物をそれぞれ調製し、インクセットとした。
【００７９】
本実施例では、マゼンタインク組成物の顔料として、γ型Ｃ．Ｉ．ピグメントバイオレット（ＰＶ）１９と、Ｃ．Ｉ．ピグメントレッド（ＰＲ）２０２の固溶体を用いた。
【００８０】
ここで、前記マゼンタインク組成物のＬ*値、ａ*値、及びｂ*値を測定した。即ち、日立製作所社製のＵ３３００等を用いて、マゼンタインク組成物の可視吸収スペクトルから算出されるＣＩＥ規格のＬ*値、ａ*値、及びｂ*値につき、スキャンスピードで６００ｎｍ／ｍｉｎ、測定波長範囲３８０〜８００ｎｍ、スリット幅２．０ｎｍの条件で透過率測定し、Ｄ６５光源、視野角２度において算出した。
【００８１】
その結果、１万倍以下の希釈水溶液において、可視吸収スペクトルから算出されるＣＩＥ規格のａ*値が８０のときに、Ｌ*値が６５かつｂ*値が−２７であった。
【００８２】
また、前記マゼンタインク組成物は、２×１０-3ｇ／l顔料固形分濃度の水溶液において、可視吸収スペクトルから算出されるＣＩＥ規格のＬ*値が９６．５であった。
【００８３】
更に、前記マゼンタインク組成物は１万倍以上の希釈水溶液において、可視吸収スペクトルから算出されるＣＩＥ規格のＬ*値が９４のときに、ａ*値が−１３かつｂ*値が−６であった。
【００８４】
＜マゼンタインク組成物＞
グリセリン                              １０．０重量％
４−メチル−１，２−ペンタンジオール      ８．０重量％
トリエタノールアミン                      ０．９重量％
ＢＹＫ−ＵＶ３５１０（ビックケミー社）    ０．１重量％
ＰＶ１９とＰＲ２０２の固溶体              ５．０重量％
スチレンアクリル酸共重合樹脂              ２．０重量％
純水                                            残量
計  １００．０重量％
【００８５】
＜イエローインク組成物＞
グリセリン                              １０．０重量％
４−メチル−１，２−ペンタンジオール      ８．０重量％
トリエタノールアミン                      ０．９重量％
ＢＹＫ−ＵＶ３５１０（ビックケミー社）    ０．１重量％
ＰＹ７４                                  ５．０重量％
スチレンアクリル酸共重合樹脂              ２．０重量％
純水                                            残量
計  １００．０重量％
【００８６】
＜シアンインク組成物＞
グリセリン                              １０．０重量％
４−メチル−１，２−ペンタンジオール      ８．０重量％
トリエタノールアミン                      ０．９重量％
ＢＹＫ−ＵＶ３５１０（ビックケミー社）    ０．１重量％
ＰＢ１５：４                              ４．０重量％
スチレンアクリル酸共重合樹脂              １．６重量％
純水                                            残量
計  １００．０重量％
【００８７】
＜ライトマゼンタインク組成物＞
グリセリン                              １０．０重量％
４−メチル−１，２−ペンタンジオール      ８．０重量％
トリエタノールアミン                      ０．９重量％
ＢＹＫ−ＵＶ３５１０（ビックケミー社）    ０．１重量％
ＰＶ１９とＰＲ２０２の固溶体              １．２重量％
スチレンアクリル酸共重合樹脂              ０．５重量％
純水                                            残量
計  １００．０重量％
【００８８】
＜ライトシアンインク組成物＞
グリセリン                              １０．０重量％
４−メチル−１，２−ペンタンジオール      ８．０重量％
トリエタノールアミン                      ０．９重量％
ＢＹＫ−ＵＶ３５１０（ビックケミー社）    ０．１重量％
ＰＢ１５：４                              ０．８重量％
スチレンアクリル酸共重合樹脂              ０．３重量％
純水                                            残量
計  １００．０重量％
【００８９】
＜ブラックインク組成物＞
グリセリン                              １０．０重量％
４−メチル−１，２−ペンタンジオール      ８．０重量％
トリエタノールアミン                      ０．９重量％
ＢＹＫ−ＵＶ３５１０（ビックケミー社）    ０．１重量％
ＰＣＢ７                                  １．５重量％
スチレンアクリル酸共重合樹脂              ０．８重量％
純水                                            残量
計  １００．０重量％
【実施例２】
【００９０】
シアンインク組成物、ライトマゼンタインク組成物、ライトシアンインク組成物及びブラックインク組成物に、二酸化チタン０．３重量％を追加した点および下記に示す組成のオレンジインク組成物を追加した点以外は、実施例１と同様にインクセットを構成した。
【００９１】
＜オレンジインク組成物＞
グリセリン                              １０．０重量％
４−メチル−１，２−ペンタンジオール      ８．０重量％
トリエタノールアミン                      ０．９重量％
ＢＹＫ−ＵＶ３５１０（ビックケミー社）    ０．１重量％
ＰＯｒ４３                                ５．０重量％
スチレンアクリル酸共重合樹脂              ２．０重量％
純水                                            残量
計  １００．０重量％
【実施例３】
【００９２】
下記に示すグリーンインク組成物を追加した点以外は、実施例２と同様にインクセットを構成した。
【００９３】
＜グリーンインク組成物＞
グリセリン                              １０．０重量％
４−メチル−１．２−ペンタンジオール      ８．０重量％
トリエタノールアミン                      ０．９重量％
ＢＹＫ−ＵＶ３５１０（ビックケミー社）    ０．１重量％
ＰＧｒ３６                                ５．０重量％
スチレンアクリル酸共重合樹脂              ２．０重量％
純水                                            残量
計  １００．０重量％
【実施例４】
【００９４】
各インク組成物の４−メチル−１，２−ペンタンジオールを、１，２−ヘキサンジオールに変更した以外は、実施例１と同様にインク組成物を調製し、インクセットを構成した。
【実施例５】
【００９５】
各インク組成物の４−メチル−１，２−ペンタンジオールを、１，２−ヘキサンジオールに変更した以外は、実施例２と同様にインク組成物を調製し、インクセットを構成した。
【実施例６】
【００９６】
各インク組成物の４−メチル−１，２−ペンタンジオールを、１，２−ヘキサンジオールに変更した以外は、実施例３と同様にインク組成物を調製し、インクセットを構成した。
【実施例７】
【００９７】
実施例５のオレンジインク組成物の代わりに、オレンジインク組成物その２に変更した以外は実施例５のインク組成物と同様にインク組成物を調製し、インクセットを構成した。
【００９８】
＜オレンジインク組成物その２＞
グリセリン                              １０．０重量％
１，２−ヘキサンジオール                  ８．０重量％
トリエタノールアミン                      ０．９重量％
ＢＹＫ−ＵＶ３５１０（ビックケミー社）    ０．１重量％
ＰＯｒ４３                                ３．７５重量％
ＰＯｒ２４２                              １．２５重量％
スチレンアクリル酸共重合樹脂              ２．０重量％
純水                                            残量
計  １００．０重量％
【実施例８】
【００９９】
実施例６のオレンジインク組成物の代わりに、オレンジインク組成物その２に変更した以外は実施例６のインク組成物と同様にインク組成物を調製し、インクセットを構成した。
【０１００】
［比較例１］
以下の組成からなるマゼンタインク組成物、イエローインク組成物、シアンインク組成物、ライトマゼンタインク組成物、ライトシアンインク組成物及びブラックインク組成物をそれぞれ調製し、インクセットとした。
【０１０１】
本比較例においては、前記マゼンタインク組成物として、Ｃ．Ｉ．ピグメントバイオレット（ＰＶ）１９を使用した。
【０１０２】
ここで、前記マゼンタインク組成物のＬ*値、ａ*値、及びｂ*値を測定した。即ち、日立製作所社製のＵ３３００等を用いて、マゼンタインク組成物の可視吸収スペクトルから算出されるＣＩＥ規格のＬ*値、ａ*値、及びｂ*値につき、スキャンスピードで６００ｎｍ／ｍｉｎ、測定波長範囲３８０〜８００ｎｍ、スリット幅２．０ｎｍの条件で透過率測定し、Ｄ６５光源、視野角２度において算出した。
【０１０３】
その結果、１万倍以下の希釈水溶液において、可視吸収スペクトルから算出されるＣＩＥ規格のａ*値が８０のときに、Ｌ*値が６１であり、ｂ*値が−１６であった。
【０１０４】
また、前記マゼンタインク組成物は、２×１０-3ｇ／l顔料固形分濃度の水溶液において、可視吸収スペクトルから算出されるＣＩＥ規格のＬ*値が９７かつａ*値が５であった。
【０１０５】
更に、前記マゼンタインク組成物は１万倍以上の希釈水溶液において、可視吸収スペクトルから算出されるＣＩＥ規格のＬ*値が９４のときに、ａ*値が１３かつｂ*値が−４であった。
【０１０６】
＜マゼンタインク組成物＞
グリセリン                              １０．０重量％
トリエチレングリコールモノブチルエーテル  ８．０重量％
トリエタノールアミン                      ０．９重量％
ＳＦ４６５（エアープロダクツ社）          ０．１重量％
ＰＶ１９                                  ５．０重量％
スチレンアクリル酸共重合樹脂              ２．０重量％
純水                                            残量
計  １００．０重量％
【０１０７】
＜イエローインク組成物＞
グリセリン                              １０．０重量％
トリエチレングリコールモノブチルエーテル  ８．０重量％
トリエタノールアミン                      ０．９重量％
ＳＦ４６５（エアープロダクツ社）          ０．１重量％
ＰＹ７４                                  ５．０重量％
スチレンアクリル酸共重合樹脂              ２．０重量％
純水                                            残量
計  １００．０重量％
【０１０８】
＜シアンインク組成物＞
グリセリン                              １０．０重量％
トリエチレングリコールモノブチルエーテル  ８．０重量％
トリエタノールアミン                      ０．９重量％
ＳＦ４６５（エアープロダクツ社）          ０．１重量％
ＰＢ１５：４                              ４．０重量％
スチレンアクリル酸共重合樹脂              １．６重量％
純水                                            残量
計  １００．０重量％
【０１０９】
＜ライトマゼンタインク組成物＞
グリセリン                              １０．０重量％
トリエチレングリコールモノブチルエーテル  ８．０重量％
トリエタノールアミン                      ０．９重量％
ＳＦ４６５（エアープロダクツ社）          ０．１重量％
ＰＶ１９                                  １．２重量％
スチレンアクリル酸共重合樹脂              ０．５重量％
純水                                            残量
計  １００．０重量％
【０１１０】
＜ライトシアンインク組成物＞
グリセリン                              １０．０重量％
トリエチレングリコールモノブチルエーテル  ８．０重量％
トリエタノールアミン                      ０．９重量％
ＳＦ４６５（エアープロダクツ社）          ０．１重量％
ＰＢ１５：４                              ０．８重量％
スチレンアクリル酸共重合樹脂              ０．３重量％
純水                                            残量
計  １００．０重量％
【０１１１】
＜ブラックインク組成物＞
グリセリン                              １０．０重量％
トリエチレングリコールモノブチルエーテル  ８．０重量％
トリエタノールアミン                      ０．９重量％
ＳＦ４６５（エアープロダクツ社）          ０．１重量％
ＰＣＢ７                                  １．５重量％
ＰＢ１５：４                              ０．２重量％
スチレンアクリル酸共重合樹脂              ０．８重量％
純水                                            残量
計  １００．０重量％
【０１１２】
［試験例１］色再現性の評価
インクジェットプリンタＰＸ−Ｇ９００（セイコーエプソン社製）に実施例１〜６のインクセット又は比較例１のインクセットを充填し、同一のインク重量制限値でＬＵＴ（Look Up Table：濃度変換参照テーブル）を作成した。その後、最大の色再現を計測できる画像をＰＸプルーフ用紙（セイコーエプソン社製）に１４４４０×７２０ｄｐｉで記録し、記録物を得た。得られた記録物を図２〜４に示す。
【０１１３】
図２は、実施例１及び比較例１のインクセットのパッチパターンについて、色再現面積を比較した図である。図２（ａ）は高明度部（Ｌ*値＝９０）における色再現面積を比較した図であり、図２（ｂ）は、高明度部（Ｌ*値＝８０）における色再現面積を比較した図であり、図２（ｃ）は、高明度部（Ｌ*値＝７０）における色再現面積を比較した図であり、図２（ｄ）は、中明度部（Ｌ*値＝６０）における色再現面積を比較した図であり、図２（ｅ）は、中明度部（Ｌ*値＝５０）における色再現面積を比較した図であり、図２（ｆ）は、中明度部（Ｌ*値＝４０）における色再現面積を比較した図であり、図２（ｇ）は、低明度部（Ｌ*値＝３０）における色再現面積を比較した図であり、図２（ｈ）は、低明度部（Ｌ*値＝２０）における色再現面積を比較した図であり、図２（ｉ）は、低明度部（Ｌ*値＝１０）における色再現面積を比較した図である。
【０１１４】
図３は、実施例２及び比較例１のインクセットのパッチパターンについて、色再現面積を比較した図である。図３における（ａ）〜（ｉ）のＬ*値は、図２における（ａ）〜（
ｉ）のＬ*値と同じである。
【０１１５】
図４は、実施例３及び比較例１のインクセットのパッチパターンについて、色再現面積を比較した図である。図４における（ａ）〜（ｉ）のＬ*値は、図２における（ａ）〜（
ｉ）のＬ*値と同じである。
【０１１６】
なお、記録メディアの単位面積あたりの最大インク重量を11〜12mg/inch平米に調整した場合、実施例1と実施例７と実施例８の色再現面積は同一であった。同一になる理由は、該最大インク重量よりも少ないインク重量で彩度が飽和している為である。
【０１１７】
色再現性の評価は、得られた記録物の色領域Ｉ〜IIIを目視し、各色領域における色再現の可否を観察することにより行った。ここで、色領域ＩはＬ*７０からＬ*１０までの青領域に該当し、色領域IIはＬ*８０からＬ*２０までの赤領域に該当し、色領域IIIはＬ*９０からＬ*５０までの緑領域に該当する。
Ａ：色領域Ｉと色領域IIと色領域IIIの全てが色再現できる。
Ｂ：色領域Ｉと色領域IIは再現できるが、色領域IIIが再現できない。
Ｃ：色領域Ｉは再現できるが、色領域IIと色領域IIIが再現できない。
Ｄ：色領域Ｉと色領域IIと色領域IIIの全てが色再現できない。
【０１１８】
［試験例２］光沢度の評価
試験例１で用いた記録物のＤｕｔｙ６０％の領域における４５度鏡面光沢度を、ゴニオフォトメーターＧＰ−２００（商品名：村上色彩技術研究所製）を用いて測定し、下記の基準に基づき光沢度を評価した。結果を表１に示す。
Ａ：光沢度が２５以上である。
Ｂ：光沢度が２５未満である。
【０１１９】
【表１】
0005120535.tif 000004
【図面の簡単な説明】
【０１２０】
【図１】マゼンタインクに含まれる固溶体の好適な例の粉末Ｘ線回折分析の結果を示すグラフである。
【図２】実施例１及び比較例１のインクセットのパッチパターンについて、色再現面積を比較した図である。
【図３】実施例２及び比較例１のインクセットのパッチパターンについて、色再現面積を比較した図である。
【図４】実施例３及び比較例１のインクセットのパッチパターンについて、色再現面積を比較した図である。
【図１】
0005120535.tif 000005
【図２】
0005120535.tif 000006
【図３】
0005120535.tif 000007
【図４】
0005120535.tif 000008